【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
ナイロンおよびポリエーテルジアミンを含むポリアミドであって、前記ポリエーテルジアミンが１〜２０ｗｔ％の範囲で存在し、前記ポリエーテルジアミンが、少なくとも１５００の重量平均分子量および前記ポリエーテルジアミンの理想的なアミン水素当量（ＡＨＥＷ）より１０％未満高いＡＨＥＷを有し、前記ＡＨＥＷが１分子あたりの活性アミン水素の数で割ったポリエーテルジアミンの重量平均分子量として規定され、１分子あたりの活性アミン水素の数は、ＩＳＯ９７０２に記載された方法により決定される、ポリアミド。
【請求項２】
ポリエーテルジアミンが以下の構造を有する請求項１に記載のポリアミド。
【化１】
2015537070.tif 000001
【請求項３】
ポリエーテルジアミンがα，ω−ジアミノポリ（オキシアルキレン−コ−オキシアルキレンエーテル）コポリマーである、請求項１に記載のポリアミド。
【請求項４】
ポリエーテルジアミンが、分子量２０００のポリエチレングリコールと、３または４分子のプロピレンオキサイドとの反応物である、請求項３に記載のポリアミド。
【請求項５】
１０％〜３０％の範囲の水分率を有する、請求項１〜４のいずれかに記載のポリアミド。
【請求項６】
前記ナイロンが、ナイロン６，６である、請求項１〜５のいずれかに記載のポリアミド。
【請求項７】
前記ナイロンが、ナイロン６である、請求項１〜６のいずれかに記載のポリアミド。
【請求項８】
前記ポリアミドが、糸に紡糸された場合、２０％〜９０％の破断伸び率を有する、請求項１〜７のいずれかに記載のポリアミド。
【請求項９】
前記ポリエーテルジアミンが、前記ポリエーテルジアミンの理想的なＡＨＥＷより８％未満高いＡＨＥＷを有する、請求項１〜８のいずれかに記載のポリアミド。
【請求項１０】
前記ポリエーテルジアミンが、前記ポリエーテルジアミンの理想的なＡＨＥＷより５％未満高いＡＨＥＷを有する、請求項９に記載のポリアミド。
【請求項１１】
前記ポリエーテルジアミンが、前記ポリエーテルジアミンの理想的なＡＨＥＷより２％未満高いＡＨＥＷを有する、請求項９に記載のポリアミド。
【請求項１２】
前記ポリエーテルジアミンが、少なくとも２５００の重量平均分子量を有する、請求項１〜１１のいずれかに記載のポリアミド。
【請求項１３】
前記ポリエーテルジアミンが、少なくとも５０００の重量平均分子量を有する、請求項１２に記載のポリアミド。
【請求項１４】
前記ポリエーテルジアミンが、５重量％〜１５重量％の範囲の量で存在する、請求項１１〜１３のいずれかに記載のポリアミド。
【請求項１５】
前記ポリエーテルジアミンが、１０重量％〜１５重量％の範囲の量で存在する、請求項１〜１４のいずれかに記載のポリアミド。
【請求項１６】
前記ポリエーテルジアミンが、８重量％〜１８重量％の範囲の量で存在する、請求項１〜１５のいずれかに記載のポリアミド。
【請求項１７】
前記ポリアミドが、１０００キログラムのポリマー当たり２５〜１３０アミン末端基グラム当量を有する、請求項１〜１６のいずれかに記載のポリアミド。
【請求項１８】
前記ポリアミドが、２５〜６０の範囲の相対粘度を有し、前記相対粘度が、ＡＳＴＭ  Ｄ７８９〜８６に従う蟻酸試験法に基づいて計算される、請求項１〜１７のいずれかに記載のポリアミド。
【請求項１９】
前記ポリアミドが、３０〜４５の黄色度指数を有する、請求項１〜１８のいずれかに記載のポリアミド。
【請求項２０】
前記ポリアミドが、７５〜８５のＬ*色座標を有する、請求項１〜１９のいずれかに記載のポリアミド。
【請求項２１】
前記ポリアミドが、−５〜５のａ*色座標を有する、請求項１〜２０のいずれかに記載
のポリアミド。
【請求項２２】
前記ポリアミドが、５〜２５のｂ*色座標を有する、請求項１〜２１のいずれかに記載
のポリアミド。
【請求項２３】
０．０１重量％〜１重量％の蛍光増白剤をさらに含む、請求項１〜２２のいずれかに記載のポリアミド。
【請求項２４】
０．０１〜２重量％の二酸化チタンをさらに含む、請求項１〜２３のいずれかに記載のポリアミド。
【請求項２５】
１重量ｐｐｍ〜５００重量ｐｐｍの消泡添加剤をさらに含む、請求項１〜２４のいずれかに記載のポリアミド。
【請求項２６】
触媒をさらに含む、請求項１〜２５のいずれかに記載のポリアミド。
【請求項２７】
リン含有触媒を含む、請求項２６に記載のポリアミド。
【請求項２８】
前記リン含有触媒が、ポリアミド中で５重量ｐｐｍ〜１０００重量ｐｐｍリンの範囲で存在する、請求項２７に記載のポリアミド。
【請求項２９】
前記触媒が、リン酸およびその塩、亜リン酸およびその塩、次リン酸アリールホスホン酸およびその塩、アリールホスフィン酸およびその塩、次亜リン酸ナトリウム、次亜リン酸マンガンフェニルホスフィン酸ナトリウム、フェニルホスホン酸ナトリウム、フェニルホスフィン酸カリウム、フェニルホスホン酸カリウム、ヘキサメチレンジアンモニウムビスフェニルホスフィン酸塩、トリルホスフィン酸カリウム、およびこれらの混合物からなる群から選択される、請求項２７または２８に記載のポリアミド。
【請求項３０】
前記触媒が、次亜リン酸ナトリウムである、請求項２９に記載のポリアミド。
【請求項３１】
請求項１〜３０のいずれかで定義されるポリアミドを含む、組成物。
【請求項３２】
ポリアミドの生成プロセスであって、
二酸、ポリエーテルジアミン、およびナイロン塩、アミノ酸、またはラクタムのうちのいずれかまたは全てを接触させて、混合物を形成することと、
前記混合物を、密閉容器中で、前記混合物を重合してポリアミドを形成するのに十分な温度および自原性圧力まで加熱することと、を含む、生成プロセス。
【請求項３３】
前記ナイロン塩が、ナイロン６，６塩である、請求項３２に記載のプロセス。
【請求項３４】
前記ナイロンラクタムが、カプロラクタムである、請求項３２または３３に記載のプロセス。
【請求項３５】
接触することが、前記混合物に触媒を提供することをさらに含む、請求項３２、３３、または３４に記載のプロセス。
【請求項３６】
前記触媒が、リンを含有する、請求項３５に記載のプロセス。
【請求項３７】
前記リン含有触媒が、ポリアミド中で５重量ｐｐｍ〜１，０００重量ｐｐｍリンの範囲の量で存在する、請求項３６に記載のプロセス。
【請求項３８】
前記触媒が、リン酸、亜リン酸、次リン酸、アリールホスホン酸、アリールホスフィン酸、これらの塩、およびこれらの混合物からなる群から選択される、請求項３６または３７に記載のプロセス。
【請求項３９】
前記触媒が、次亜リン酸ナトリウム、次亜リン酸マンガンフェニルホスフィン酸ナトリウム、フェニルホスホン酸ナトリウム、フェニルホスフィン酸カリウム、フェニルホスホン酸カリウム、ヘキサメチレンジアンモニウムビスフェニルホスフィン酸塩、トリルホスフィン酸カリウム、およびこれらの混合物からなる群から選択される、請求項３６または３７に記載のプロセス。
【請求項４０】
前記触媒が、次亜リン酸ナトリウムである、請求項３９に記載のプロセス。
【請求項４１】
接触することが、前記混合物に消泡添加剤を提供することをさらに含み、前記消泡添加剤が、１ｐｐｍ〜５００ｐｐｍの範囲の量で前記ポリアミド中に存在する、請求項３２〜４０のいずれかに記載のプロセス。
【請求項４２】
接触することが、前記混合物に蛍光増白剤を提供することをさらに含み、前記蛍光増白剤が、０．０１重量％〜１重量％の範囲の量で前記ポリアミド中に存在する、請求項３２〜４１のいずれかに記載のプロセス。
【請求項４３】
接触することが、前記混合物に二酸化チタンを提供することをさらに含み、前記二酸化チタンが、０．０１重量％〜２重量％の範囲の量で前記ポリアミド中に存在する、請求項３２〜４２のいずれかに記載のプロセス。
【請求項４４】
前記二酸が、アジピン酸であり、前記アジピン酸が、前記ポリエーテルジアミンのアミン基に実質的に等モル比の酸基を与える量で、前記ポリアミド中に存在する、請求項３２〜４３のいずれかに記載のプロセス。
【請求項４５】
前記ポリエーテルジアミンが、１重量％〜２０重量％の範囲の量で前記ポリアミド中に存在する、請求項４０〜４４のいずれかに記載のプロセス。
【請求項４６】
前記ナイロンが、５０重量％〜９５重量％の範囲の量で前記ポリアミド中に存在する、請求項３２〜４５のいずれかに記載のプロセス。
【請求項４７】
前記温度が、１９０℃〜３２０℃であり、前記自原性圧力が、２５０ポンド毎平方インチ絶対圧（ｐｓｉａ）〜３００ポンド毎平方インチ絶対圧（ｐｓｉａ）である、請求項３２〜４６のいずれかに記載のプロセス。
【請求項４８】
加熱することが、２００ｍＢａｒ絶対圧の圧力で真空下で行われる、請求項３２〜４６のいずれかに記載のプロセス。
【請求項４９】
加熱することが、連続加熱周期をさらに含み、各加熱周期が個々に、加熱温度プロファイルおよび圧力プロファイルを含む、請求項３２〜４８のいずれかに記載のプロセス。
【請求項５０】
前記連続加熱周期が、
１３０〜３００ｐｓｉａの圧力下で２０〜４０分間の期間にわたり、１７０〜２１５℃で開始し、１９０〜２３０℃で終了する温度を有する第１加熱周期（Ｃ１）、１３０〜３００ｐｓｉａの圧力下で２０〜４５分間の期間にわたり、１９０〜２３０℃で開始し、２４０〜２６０℃で終了する温度を有する第２加熱周期（Ｃ２）、３００ｐｓｉａ〜大気圧の圧力下で１５〜４５分間の期間にわたり、２４０〜２６０℃で開始し、２５０〜３２０℃で終了する温度を有する第３加熱周期（Ｃ３）、および大気圧〜２００ｍＢａｒ絶対真空の圧力下で１５〜８０分間の期間にわたり、２５０〜３２０℃で開始し、２５０〜３２０℃で終了する温度を有する第４加熱周期（Ｃ４）を含む、請求項４９に記載のプロセス。
【請求項５１】
前記ポリアミドが、１０〜３０％の水分率により特徴付けられる、請求項３２〜５０のいずれかに記載のプロセス。
【請求項５２】
請求項１〜３０のいずれかで定義されるポリアミドを含む、非衣料織物用糸。
【請求項５３】
請求項５２に記載の非衣料織物用糸を含む、非衣料織物。